(57)【要約】【課題】インコネル等の耐熱合金の難削材に対して、皮膜の耐酸化性を向上させることによって優れた切削性能を有し、工具の長寿命化を果し得るエンドミルを提供する。【解決手段】ＷＣ基超硬合金を用いて、複数の底刃、コーナ刃を介して外周部に設けられた複数の外周刃とを有する被覆エンドミルにおいて、該超硬合金の結合相は５〜１５重量％のＣｏと、硬質相であるＷＣ相は、粒度０.１〜１.０μｍの微粒子が８０面積％以上であり、該外周刃のすくい角は０°〜２０°、該被覆は、Ａｌと周期律表の４ａ、５ａ、６ａ族及びＳｉの１種以上と、窒素、酸素とを含み、且つ、電気伝導度が略０であることを特徴とする耐熱合金切削用エンドミルである。【選択図】なし【特許請求の範囲】
【請求項１】
ＷＣ基超硬合金を用いて、複数の底刃、コーナ刃を介して外周部に設けられた複数の外周刃とを有する被覆エンドミルにおいて、該超硬合金の結合相は５〜１５重量％のＣｏと、硬質相であるＷＣ相は、粒度０.１〜１.０μｍの微粒子が８０面積％以上であり、該外周刃のすくい角は０°〜２０°、該被覆は、Ａｌと周期律表の４ａ、５ａ、６ａ族及びＳｉの１種以上と、窒素、酸素とを含み、且つ、電気伝導度が略０であることを特徴とする耐熱合金切削用エンドミル。
【請求項２】
請求項１記載の耐熱合金切削用エンドミルにおいて、該超硬合金の結合相中にＶ又はＣｒの炭化物、窒化物又は炭窒化物が、合金全体の０.１〜３.０重量％含むことを特徴とする耐熱合金切削用エンドミル。
【請求項３】
請求項２記載の耐熱合金切削用エンドミルにおいて、該硬質相のＷＣ相の一部をＴｉ、Ｔａ、(ＴａＮｂ)、Ｎｂ等の炭化物、窒化物、炭窒化物及びそれらの固溶体が、合金全体の５重量％以下含むことを特徴とする耐熱合金切削用エンドミル。
【請求項４】
請求項１記載の耐熱合金切削用エンドミルにおいて、該すくい角は、０°〜１０°の１段目と、１０°〜２０°の２段目との２段すくい角としたことを特徴とする耐熱合金切削用エンドミル。
【請求項５】
請求項１記載の耐熱合金切削用エンドミルにおいて、該皮膜の酸素含有量は、１〜２０原子％であることを特徴とする耐熱合金切削用エンドミル。
【発明の詳細な説明】
【技術分野】
【０００１】
本願発明は、ハステロイ、インコネル、ナイモニック等のＮｉ基耐熱合金の切削加工に適した超硬合金製のエンドミルに関する。
【背景技術】
【０００２】
航空機のエンジン等の構造材料として、高出力化並びに省燃費化を目的として、インコネル等のＮｉ基耐熱合金の採用が増加している。しかし、これらのＮｉ基耐熱合金は、高温強度が高いうえに加工硬化しやすく、熱伝導率が低く、切削工具との親和性も高いため、切削加工を行いにくい性質を有する難削材の１種である。特許文献１は、これらのＮｉ基耐熱合金用のエンドミルとして不等ねじれを用いた例が記載され、特許文献２は、特許文献１同様、スクエアエンドミルで、複数の底刃および外周刃のすくい角をそれぞれ相違させた例が記載されている。特許文献３は、ＡｌＣｒＮ系の硬質皮膜が記載され、８００〜９００℃においても酸化されない耐高温酸化特性に優れたＡｌ−Ｃｒ−Ｎ系複合硬質皮膜が記載されています。
しかし、これらの材料の切削加工は、ＷＣ−Ｃｏ系の超微粒子超硬合金製のエンドミルを用いても、約３０ｍ／ｍｉｎ以下という、一般鋼の場合の１／５以下の切削速度で加工を行っており、更に、工具寿命は一般鋼の場合の１／２以下というのが現状である。
【０００３】
【特許文献１】特開昭６３−８９２１２号公報
【特許文献２】特開２００４−２２３６４２号公報
【特許文献３】特許３０３９３８１号公報
【発明の開示】
【発明が解決しようとする課題】
【０００４】
本願発明は、かかる従来の事情に鑑み、皮膜の耐酸化性を向上させることによって、インコネル等の耐熱合金の難削材に対して優れた切削性能を有し、しかも工具の長寿命化を果し得るエンドミルを提供することを目的とする。
【課題を解決するための手段】
【０００５】
上記目的を達成するため、本願発明は、ＷＣ基超硬合金を用いて、複数の底刃、コーナ刃を介して外周部に設けられた複数の外周刃とを有する被覆エンドミルにおいて、該超硬合金の結合相は５〜１５重量％のＣｏと、硬質相であるＷＣ相は、粒度０.１〜１.０μｍの微粒子が８０面積％以上であり、該外周刃のすくい角は０°〜２０°、該被覆は、Ａｌと周期律表の４ａ、５ａ、６ａ族及びＳｉの１種以上と、窒素、酸素とを含み、且つ、電気伝導度が略０であることを特徴とする耐熱合金切削用エンドミルである。本構成を採用することにより、被覆された切れ刃そのものの耐酸化性が著しく向上するので、耐熱合金切削持の切れ刃との化学的反応（溶着）を減少させ、長寿命化を図ることができる。
【発明の効果】
【０００６】
本願発明は、耐熱合金切削時の耐酸化性が向上し、インコネル等の耐熱合金に対して優れた寿命を発揮するエンドミルが得られた。
【発明を実施するための最良の形態】
【０００７】
本発明者らは、インコネル等のＮｉ基合金等の切削加工における工具の摩耗機構を研究した結果、Ｎｉ基耐熱合金は、切削時に生じる熱が高く、その熱の影響により、切れ刃で、化学的反応（溶着）により生じた皮膜、基体の硬質粒子の剥離から工具刃先が鈍化して切削抵抗が増大するため、工具がその切削抵抗に耐えられなくなったときチッピングが発生し、これにより更に切削抵抗が増大すると同時に、切削温度の上昇から急激な逃げ面摩耗が発達し、短時間で寿命に至るという事実が判明した。この切削温度の上昇は、一般鋼に比べて２００〜３００℃高く、一般的な硬質皮膜の耐酸化性を超えている。
先ず、上記切削時の発熱は、切れ刃近傍では、１１００〜１２００℃前後まで上昇し、切削時間の経過と共に更に上昇する。そのため、耐熱合金用には、硬さの高い皮膜が用いられているが、特にＴｉＣＮ系の硬質皮膜はＨＶ３０ＧＰａ程度の高硬度を特徴としているため、広く用いられているが、Ｔｉを主としているため耐酸化性は低く、大気中では、８００℃前後で酸化が始ってしまう。
本願発明のＡｌと周期律表の４ａ、５ａ、６ａ族及びＳｉの１種以上と、Ｎ、Ｏとを必須成分とする皮膜を用いることにより、耐酸化性を向上できるとともに、ＡｌＯ等の酸化物が皮膜中に分散することにより、切れ刃で、化学的反応（溶着）が減少し、特に、Ｔｉを含む皮膜にみられる皮膜中の酸化物の生成が減少し、ポーラスとならないため、皮膜の摩耗、剥離が減少し、正常な摩耗状態がより長く、維持される。本願発明の皮膜は、物理的蒸着法により設けた時、被覆層に圧縮残留応力を有するため亀裂が入り難く、被覆後も超硬合金の優れた強度と靭性を保持することができる。
更に、本願発明のＯ含有量は、電気伝導度が略０となる程度を下限とし、より好ましくは、１〜２０原子％である。酸素含有量が１％未満では、電気伝導度が略０とならず、切削時の酸化反応の影響を受け、２０％を超えると、ＡｌＮＯ皮膜自体の成膜に影響が、緻密な皮膜を製造することが難しくなるため、１〜２０原子％の範囲とした。尚、被覆層全体の膜厚は、０.２μｍ未満では被覆による効果が得られず、１０μｍを越えると強度が低下しやすくなるため、０.２〜１０μｍの範囲とすることが好ましい。
【０００８】
本願発明に用いるＷＣ−Ｃｏ系超硬合金は、その耐摩耗性を改善・向上させるために、ＷＣ相の粒度を小さくするか、結合相であるＣｏの量を少なくして硬度、すなわち結合相の平均自由工程を短くするように設ける。ＷＣ相の粒度は、０.１〜１.０μｍで、全ＷＣ相の８０％以上とする。結合相であるＣｏ含有量は５重量％未満ではやはり靭性の低下が著しく、１５重量％を越えると被削材との溶着が生じ易くなり、工具寿命が低下するので、Ｃｏ量を５〜１５重量％の範囲とした。本願発明の超硬合金は、原料粉末であるＷＣ粉末の粒径を、上記Ｃｏと以下のＶ又はＣｒの炭化物、窒化物又は炭窒化物等の粉末と共に焼結することにより製造する。焼結方法としては、通常の真空焼結を用いることができるが、熱間静水圧プレス(ＨＩＰ)焼結を用いたり、シンターＨＩＰ焼結を行えば、得られる超硬合金の抗折力を３ＧＰａ以上にすることができ、超硬合金の強度を高め、エンドミルとして用いたときの切削性能を更に高めることができる。
【０００９】
超硬合金の結合相中にＶ又はＣｒの炭化物、窒化物又は炭窒化物を含有させると、微粒ＷＣの溶解及び析出による異常な粒成長を防ぐ効果がある。しかし、これら硬質粒子の含有量が合金全体の０.１重量％未満では粒成長防止の効果がみられず、３.０重量％を越えると超硬合金の強度に悪影響を及ぼすので、これらの硬質粒子の含有量は合金全体の０.１〜３.０重量％の範囲とすることが好ましい。
次に、Ｔｉ、Ｔａ、(ＴａＮｂ)、Ｎｂ等の炭化物、窒化物、炭窒化物も、超硬合金の結合相中に含まれることによって、強度、高温硬度、熱伝導率及び耐クレーター性の向上に効果がある。しかし、本発明の超硬合金においては、これら炭化物を多量に添加するとかえって超硬合金の強度低下を招くので、これらの炭化物及びそれらの固溶体の含有量は合計で５重量％以下とした。
【００１０】
本願発明のエンドミルの外周刃のすくい角は、インコネル等の耐熱合金に対して切削加工を行なうと、切り屑が粘くて切削抵抗が大きいため、できる限りシャープな切れ刃とし、切削抵抗を軽減するため０°〜２０°の範囲内とした。すくい角が０°未満、すなわち、負のすくい角となると切削抵抗が大きくなりすぎ、２０°を超えるとチッピング等が生じやすくなるため、０〜２０°とした。より好ましくは、２段すくい角とし、０°〜１０°の１段目と、１０°〜２０°の２段目との２段すくい角とし、切屑の接触をより短くし、切削抵抗の軽減を図ることが好ましい。１段目のすくい面の長さは、切れ味を重視し、切削抵抗を軽減するため、その長さは０．２〜０．５ｍｍ程度で良い。２段目のすくい面は、切屑が接触しないように１段目より大きく設け、更に、その後に続く刃溝の底は大きな円弧状に設けて、切屑の流れを良くし、刃溝外へ排出する。以下、本発明の実施例を詳細に説明する。
【実施例】
【００１１】
（実施例１）
市販の平均粒径０.３μｍ〜０．８μｍの微粒ＷＣ粉末、Ｃｏ粉末、Ｃｒ３Ｃ２粉末、ＶＣ粉末、ＴａＣ粉末を準備し、これらの原料粉末をボールミルで２４時間湿式混合し、乾燥した後、プレス成形し、圧粉体を真空中にて１４５０℃で焼結し、その後ＨＩＰ処理し、本発明例の超硬合金を製作した。表１に、ＷＣ粉末の粒度、Ｃｏ量、Ｃｒ３Ｃ２量、ＶＣ量、ＴａＣ量等の割合、並びに超硬合金中のＷＣ相の面積率は、合金の鏡面研磨組織の光学顕微鏡観察及び走査型電子顕微鏡観察により測定した。
【００１２】
【表１】
2006255793.tif 000002
【００１３】
得られた本発明例、比較例の各超硬合金試料を用いて、エンドミル径１０ｍｍ、刃長３０ｍｍ、外周刃のねじれ角４５°、全長１００ｍｍ、すくい角５°、刃数４枚刃のスクエァエンドミルを各試料毎に製作した。
次いで、各エンドミルを脱脂洗浄を十分に実施し、ＡＩＰ装置の容器内の冶具に配置した。基体の温度は５５０℃となるよう加熱及び排気を行った。Ａｒを容器内に導入し、容器内に設けられたカソード電極とアノード電極の間で放電によってＡｒのイオン化を行った。Ａｒと反応ガスとして窒素を容器内に導入し、全体の圧力を０．１Ｐａ、バイアス電圧を−５０Ｖに設定した。容器内にＡｌ６０原子％、Ｃｒ４０原子％の複数配置したターゲットに２５０Ｗ、１２．７Ｗ／ｃｍ２の電力を供給し、ガス系から窒素、酸素ガスを供給し、ターゲット上でプラズマ放電を行い、（Ａｌ０．6０Ｃｒ０．４０）（Ｎ０．９５Ｏ０．０５）皮膜を形成した。尚、皮膜自体の電気伝導度の測定は非常に難しく、実測が困難であるため、伝導性の有り無し、で判断した。上記（Ａｌ０．6０Ｃｒ０．４０）（Ｎ０．９５Ｏ０．０５）皮膜は、略０であった。
【００１４】
各エンドミルを、インコネル７１３Ｃを切削速度３０ｍ／ｍｉｎ、送り量０．１０ｍｍ／ｒｅｖ（１刃当り０．０２５ｍｍ／刃）、切り込み０．５ｍｍ、ドライ切削で行い、逃げ面平均摩耗量が０．１ｍｍに達するまでの時間を切削可能時間（分）とした。
その結果、酸化の影響が出るドライ切削では、強度が不足した比較例１、１４がコーナー部に欠損を生じたが、皮膜の効果により、それ以外の各試料とも１０分以上切削できた。初期摩耗の状態は、皮膜の効果でほぼ同様であった。６０分迄継続すると、比較例１３のＣｏを多く含有する試料の外周刃に突発的な欠損を生じた。摩耗状態は、切れ刃、特に基体が露出したため、すくい面に溶着物が観察された。本発明例２〜１２の各試料は、６０分迄継続できたが、摩耗は０．１ｍｍ前後であり、各試料とも溶着物が観察されたが、欠損は生じなかった。
【００１５】
（実施例２）
実施例１で用いた本発明例２〜１２の各試料を、切削速度６０ｍ／ｍｉｎと倍にし、他は実施例１と同じ条件で切削試験を行った。
その結果、切削速度を上げると、皮膜の効果により、それ以外の各試料とも１０分以上切削できた。初期摩耗の状態は、皮膜の効果でほぼ同様であった。更に、継続すると、１５分で、本発明例１２の外周刃に突発的な摩耗が生じ、欠損に至った。他の試料は、３０分切削後、摩耗量が０．１ｍｍを超え、摩耗状態を観察すると溶着物が観察されたが、正常な摩耗であった。
【００１６】
（実施例３）
本発明例１０のエンドミルに、ＡＩＰ装置のターゲットの一部をＴｉ、Ｚｒ、Ｈｆ、Ｖ、Ｎｂ、Ｔａ、Ｍｏ、Ｗ、Ｓｉに換え、ガス系から窒素、酸素ガスの比率を調整することにより、比較例１５（Ａｌ０．6０Ｃｒ０．３５Ｓｉ０．０５）（Ｎ０．９９８Ｏ０．００２）皮膜、本発明例１６（Ａｌ０．6０Ｃｒ０．３５Ｓｉ０．０５）（Ｎ０．９９Ｏ０．０１）皮膜、本発明例１７（Ａｌ０．6０Ｃｒ０．３５Ｓｉ０．０５）（Ｎ０．９５Ｏ０．０５）皮膜、本発明例１８（Ａｌ０．6０Ｃｒ０．３５Ｓｉ０．０５）（Ｎ０．９０Ｏ０．１０）、本発明例１９（Ａｌ０．6０Ｃｒ０．３５Ｓｉ０．０５）（Ｎ０．８５Ｏ０．１５）皮膜、本発明例２０（Ａｌ０．6０Ｃｒ０．３５Ｓｉ０．０５）（Ｎ０．８０Ｏ０．２）皮膜、比較例２１（Ａｌ０．6０Ｃｒ０．３５Ｓｉ０．０５）（Ｎ０．７５Ｏ０．２５）皮膜、を製作した。電気伝導度は、比較例１５では導電したが、本発明例１６〜比較例２１は略０であった。
上記各試料を、実施例２の切削速度６０ｍ／ｍｉｎでインコネルを切削した結果、比較例２１は、皮膜の密着性が悪く、使用初期に皮膜が剥離したため、試験を中止した。酸素量の増加により、切削時間１０分では、各試料とも正常な摩耗を示し、摩耗状態の観察では、酸素量の増加により、溶着物の減少が認められた。更に、継続し、３０分迄延しても各試料とも、正常な状態で推移した。
【００１７】
（実施例４）
本発明例１０のエンドミルのすくい角を２段として、本発明例２２として、１段目のすくい角を２°、２段目のすくい角を１０°、本発明例２３として、１段目のすくい角を５°、２段目のすくい角を１０°、本発明例２４として、１段目のすくい角を８°、２段目のすくい角を１０°、本発明例２５として、１段目のすくい角を５°、２段目のすくい角を１５°、本発明例２６として、１段目のすくい角を５°、２段目のすくい角を２０°とし、本発明例１６の皮膜（Ａｌ０．6０Ｃｒ０．３５Ｓｉ０．０５）（Ｎ０．９９Ｏ０．０１）を被覆した。
上記各試料を、実施例２の切削速度６０ｍ／ｍｉｎでインコネルを切削した結果、本発明例２２〜２６は、切削時間１０分では、各試料とも正常な摩耗を示し、摩耗状態の観察では、すくい角を２段とすることにより、溶着物が更に減少した。更に、継続し、３０分迄延しても各試料とも、正常な状態で推移した。